СПОСОБ ПОЛУЧЕНИЯ ВЯЗКОУПРУГИХ ПОЛИУРЕТАНОВЫХ ПЛАСТИФИЦИРОВАННЫХ ПЕНОПЛАСТОВ С ОТКРЫТЫМИ ЯЧЕЙКАМИ

1. Способ получения вязкоупругих полиуретановых пластифицированных пенпластов с открытыми ячейками на базе воспроизводимого сырья путем взаимодействия
a) полиизоцианатов со
b) смесью полиолов, состоящей из
bi) соединений, по меньшей мере, с двумя активными атомами водорода по отношению к изоцианатным группам, и гидроксильным числом, составляющим от 20 до 100 г КОН/г, и
bii) соединений, по меньшей мере, с двумя активными атомами водорода по отношению к изоцианатным группам, и гидроксильным числом, составляющим от 100 до 800 мг КОН/г, и
biii) соединениями, по меньшей мере, с одной, и максимум с двумя активными атомами водорода по отношению к изоцианатным группам, и гидроксильным числом, составляющим от 100 до 800 мг КОН/г.
c) и агентов вспенивания,
отличающийся тем, что компоненты bi) и bii) содержат соответственно, по меньшей мере, одно соединение, содержащее воспроизводимое сырье или его продукты взаимодействия.
2. Способ по п.1, отличающийся тем, что компонент b) состоит на 5-45 мас.%, из bi), на 30-90 мас.%, из bii) и на 5-40 мас.%, из biii), соответственно по отношению к сумме, составленной из bi), bii и biii).
3. Способ по п.1, отличающийся тем, что в качестве компонента bi) используют продукты взаимодействия касторового масла с алкиленоксидами.
4. Способ по п.1, отличающийся тем, что в качестве компонента bii) используют касторовое масло.
5. Способ по п.1, отличающийся тем, что компонент b) состоит на 10-25 мас.%, из bi), на 50-80 мас.%, из bii) и на 10-30 мас.%, из biii), соответственно по отношению к сумме, составленной из bi), bii и biii).
6. Способ по п.1, отличающийся тем, что полиэфирполиолы, полученные путем присоединения алкиленоксидов к соединениям из воспроизводимого сырья при использовании DMC - катализаторов, имеют содержание циклических сложных эфиров кислоты жирного ряда, которое составляет максимум 10 ч./млн.
7. Способ по п.1 формулы изобретения, отличающийся тем, что в качестве соединения biii) используют моноолы и/или диолы, имеющие число гидроксильных групп от 100 до 800 мг КОН/г.
8. Способ по п.1, отличающийся тем, что в качестве полиизоцианата, предпочтительным образом, используют смесь из 80 мас.% 2,4-толуилдиизоцианата и 20 мас.% 2,6-толуилендиизоцианата.
9. Способ поп 1, отличающийся тем, что в качестве агента вспенивания, предпочтительным образом, используют воду.
3
10. Способ по п.1, отличающийся тем, что воздухопроницаемость вязкоупругих полиуретановых пластифицированных блочных пенопластов составляет, по меньшей мере, 10 дм/мин.
11. Способ поп 1, отличающийся тем, что остаточная деформация сжатия полиуретановых пластифицированных блочных пенопластов составляет максимально 7%.
12. Способ по п.1, отличающийся тем, что остаточная деформация сжатия полиуретановых пластифицированных блочных пенопластов составляет максимально после старения, в соответствии с DIN EN ISO 2440, максимально 15%.
13. Способ по п.1, отличающийся тем, что доля воспроизводимого сырья составляет, по меньшей мере, 20 мас.%, по отношению к полиуретановому пенопласту.
14. Вязкоупругие полиуретановые пластифицированные пенопласты с открытыми ячейками, получаемые в соответствии с одним из пп.1-12.
15. Применение полиуретановых пластифицированных пенопластов по п.12 в предметах мебели, матрацах и подушках.
16. Применение полиуретановых пластифицированных пенопластов по п.12 в салонах автотранспортных средств.